СПОСОБ ИЗГОТОВЛЕНИЯ НИКЕЛЕВЫХ СУПЕРСПЛАВОВ ТИПА INCONEL 718

m
S
1. Способ изготовления никелевого суперсплава типа INCONEL 718, отличающийся тем, что последний этап ковки, которой подвергается упомянутый никелевый суперсплав, осуществляют так, что он происходит при температуре Т ниже, чем температура δ-растворимости, причем во всех точках М в никелевом суперсплаве локальная степень D деформации не меньше, чем минимальная величина D, при этом упомянутый никелевый суперсплав после резкого охлаждения не подвергают какой либо термообработке при температуре выше, чем пороговая температура T, равная 750°С.
m
2. Способ по п.1, отличающийся тем, что минимальная величина D локальной степени деформации равна 0,7.
3. Способ по п.1 или 2, отличающийся тем, что упомянутый никелевый суперсплав подвергают отпуску сразу после резкого охлаждения, следующего за упомянутым этапом ковки.
4. Способ по п.1 или 2, отличающийся тем, что все этапы ковки, предшествующие последнему этапу ковки, осуществляются при температурах ниже, чем температура δ-растворимости.
5. Способ по п.1, отличающийся тем, что по завершении упомянутого способа размер всех зерен упомянутого суперсплава лежит в диапазоне от 5 мкм до 30 мкм.
6. Способ по п.5, отличающийся тем, что по результатам упомянутого способа размер всех зерен упомянутого суперсплава лежит в диапазоне от 5 мкм до 20 мкм.